СКЛЕИВАНИЕ МНОГОСЛОЙНЫХ КРОМОК

1. Композит из формованных изделий из древесных материалов с пленочными основами, где поверхность формованного изделия содержит первый слой из сшитого термоклея, отверждаемого под воздействием излучения, и этот слой покрыт вторым клеевым слоем термоклея, который, в свою очередь, склеен с пленочной основой.
2. Композит по п. 1, отличающийся тем, что первый слой сшитого термоклея, отверждаемого под воздействием излучения, является профилированным и/или формованным.
3. Композит по п. 1 или 2, отличающийся тем, что радиационно-отверждаемый клей является УФ-сшиваемым клеем, содержащим от 60 до 95 мас.% полимеров на основе сложных полиэфиров и/или простых полиэфиров с по меньшей мере одной отверждаемой воздействием излучения функциональной группой, от 5 до 40 мас.% олигомеров с по меньшей мере двумя отверждаемыми воздействием излучения группами и/или мономеров с одной отверждаемой воздействием излучения группой, от 0,1 до 20 мас.% добавок, в частности, фотоинициаторов.
4. Композит по п. 3, отличающийся тем, что УФ-сшиваемый клей дополнительно содержит от 10 до 50 мас.% наполнителей или пигментов, причем сумма количеств всех компонентов должна равняться 100 мас.%.
5. Композит по п. 1 или 2, отличающийся тем, что второй клеевой слой состоит из сшитого реактивного полиуретанового термоклея.
6. Композит по п. 1 или 2, отличающийся тем, что древесный материал выбран из древесины, древесно-стружечных плит, древесно-волокнистых плит средней плотности, и/или пленочная основа выбрана из синтетических пленок, бумажных основ, пленок для изготовления фанеры или пластмассовых наклеек.
7. Способ получения композита по пп. 1-6, содержащий этапы:
- покрытие поверхности формованного изделия радиационно-отверждаемым термоклеем,
- сшивка клеевого слоя посредством воздействия актиничного излучения,
- при необходимости, механическая обработка сшитой поверхности,
- нанесение второго термоклея на обработанную поверхность,
- склеивание первой основы с пленочной основой.
8. Способ по п. 7, отличающийся тем, что первый термоклей наносят при температуре, при которой клей имеет вязкость от 1000 до 20000 мПа∙с.
9. Способ по одному из пп. 7 или 8, отличающийся тем, что толщина слоя УФ-сшиваемого клея составляет от 1 до 5 мм, и он сшит УФ-излучением.
10. Способ по п. 9, отличающийся тем, что слой облучают в течение 0,3-15 с УФ-излучением, в частности, светодиодным излучателем с монохроматическим УФ-излучением.
11. Способ по одному из пп. 7 или 8, отличающийся тем, что сшитый первый слой можно обрабатывать поточно сразу после сшивки.
12. Способ по одному из пп. 7 или 8, отличающийся тем, что в качестве второго термоклея используется химически активный к NCO-группам полиуретановый термоклей.
13. Применение УФ-отверждаемого термоклея, содержащего пигменты или наполнители, для предварительной обработки, упрочнения и/или грунтовки поверхности древесного материала при склеивании пленок.
14. УФ-сшиваемый термоклей, содержащий от 60 до 95 мас.% сложных полиэфирных полимеров с по меньшей мере одной радиационно-отверждаемой функциональной группой, от 5 до 40 мас.% олигомеров с по меньшей мере двумя радиационно-отверждаемыми группами и/или мономеров с одной радиационно-отверждаемой группой, от 0,1 до 20 мас.% добавок, в частности, фотоинициаторов, от 10 до 50 мас.% наполнителей или пигментов, причем сумма всех компонентов должна составлять 100 мас.%.
15. УФ-сшиваемый термоклей по п. 14, причем в качестве пигмента используются прозрачные наполнители, выбранные из кварца, полевого шпата или минералов, содержащих нефелин.